(57)【特許請求の範囲】
【請求項１】
測定温度３１５℃、荷重１０ｋｇの条件下、直径１ｍｍ、長さ２ｍｍのダイスを装着した高化式フローテスターにて測定した溶融粘度が６０〜２００ポイズである低溶融粘度ポリアリーレンスルフィド（Ａ）１００重量部に対し、少なくともカーボンナノチューブ（Ｂ）４０〜１５０重量部を含んでなることを特徴とする樹脂用マスターバッチ。
【請求項２】
さらに低溶融粘度ポリアリーレンスルフィド（Ａ）１００重量部に対し、多価アルコール縮合ヒドロキシ脂肪酸エステル（Ｃ）０．５〜５重量部を含んでなることを特徴とする請求項１に記載の樹脂用マスターバッチ。
【発明の詳細な説明】
【技術分野】
【０００１】
本発明は、樹脂、好ましくはポリアリーレンスルフィドに電気伝導性、熱伝導性等を付与するための樹脂用マスターバッチとして使用することができるカーボンナノチューブ配合マスターバッチ及びそれを配合してなる樹脂組成物、特にポリアリーレンスルフィド組成物に関するものであり、本発明の樹脂用マスターバッチは、樹脂にカーボンナノチューブを効率よく分散することが可能となり、該樹脂用マスターバッチを配合してなる樹脂組成物は、熱伝導性、溶融流動性に優れ、かつ電気伝導性や熱伝導性のバラツキが小さい組成物となるものであり、該樹脂組成物は、電気・電子部品或いは自動車電装部品などの電気部品用途に特に有用なものとなるものである。
【背景技術】
【０００２】
ポリアリーレンスルフィドは、耐熱性、耐薬品性、成形性等に優れた特性を示す樹脂であり、その優れた特性を生かし、電気・電子機器部材、自動車機器部材およびＯＡ機器部材等に幅広く使用されている。
【０００３】
従来より、ポリアリーレンスルフィドに電気伝導性や熱伝導性を付与するためには、電気伝導性フィラーや熱伝導性フィラーを配合することが一般的に行われていた。この際の電気伝導性フィラーとしては、例えば炭素繊維、金属繊維、カーボンブラック、金属粉末等が挙げられ、また、熱伝導性フィラーとしては、例えば炭素繊維、金属繊維、カーボンブラック、金属粉末、窒化物或いは炭化物セラミックス（窒化アルミニウム、窒化ホウ素、炭化ケイ素等）、金属酸化物（酸化アルミニウム、酸化マグネシウム、酸化ベリリウム等）、金属炭酸塩（炭酸マグネシウム等）等が挙げられている。しかしながら、これらフィラーを使用し、所望の電気伝導性や熱伝導性を付与するには、高充填とすることが必要となるため、ポリアリーレンスルフィドの機械的強度、溶融流動性等を極端に低下させてしまうという課題を生じていた。また、これらフィラーは、成形品間、或いは成形品中においてフィラーの片寄りを生じることがあり、成形品間、或いは成形品中に電気伝導性や熱伝導性にバラツキを生じるという課題もあった。
【０００４】
これら課題を解決する手法として、ポリアリーレンスルフィドにカーボンナノチューブと言われる様な微細炭素材料を配合することが提案されており、これまでにもいくつかの検討がなされてきた。例えば、（ａ）合成樹脂、（ｂ）特定構造の直径３．５〜７５ｎｍの微細糸状の炭素フィブリル材料を配合する樹脂組成物（例えば特許文献１参照。）、（ａ）ポリマー、（ｂ）単層カーボンナノチューブ、多層カーボンナノチューブ、気相成長炭素繊維又はこれら充填材を１種以上を含む混合物からなる導電性充填材、及び（ｃ）多環式芳香族化合物を配合するポリマー複合材組成物（例えば特許文献２参照。）、また、（ａ）熱可塑性樹脂、（ｂ）カーボンナノチューブ、及び（ｃ）エチレン共重合体を配合する樹脂組成物（例えば特許文献３参照。）等が提案されている。
【先行技術文献】
【特許文献】
【０００５】
【特許文献１】特許２８６２５７８号公報（例えば特許請求の範囲参照。）
【特許文献２】特許４３６１８７３号公報（例えば特許請求の範囲参照。）
【特許文献３】特開２００６−０１６５５３号公報（例えば特許請求の範囲参照。）
【発明の開示】
【発明が解決しようとする課題】
【０００６】
しかし、特許文献１〜３に提案された樹脂組成物においては、得られる樹脂組成物の電気伝導性や熱伝導性が十分でない上に、成形後の成形品間、又は成形品中の電気伝導性や熱伝導性のバラツキも大きいものであった。また、これらの樹脂組成物において、充分に高い電気伝導性や熱伝導性を得るためには、カーボンナノチューブの含有量を高いものとすることが必須となり、このため樹脂組成物の溶融流動性の低下も課題となっていた。即ち、これらの提案方法はおしなべて、高い電気伝導性、高い熱伝導性、優れた溶融流動性、電気伝導性や熱伝導性のバラツキの小さいことを同時に得ることは難しいものであった。
【０００７】
そこで、本発明は、樹脂、好ましくはポリアリーレンスルフィドに電気伝導性、熱伝導性等を付与するための樹脂用マスターバッチ及びそれを配合する樹脂組成物、特にポリアリーレンスルフィド組成物を提供するものであり、樹脂組成物、特にポリアリーレンスルフィド組成物とした際に、電気伝導性、熱伝導性、溶融流動性に優れ、かつ電気伝導性や熱伝導性のバラツキが小さい組成物となる樹脂用マスターバッチを提供するものである。
【課題を解決するための手段】
【０００８】
本発明者らは、上記の課題を解決すべく鋭意検討した結果、低溶融粘度ポリアリーレンスルフィドに少なくともカーボンナノチューブを配合した樹脂用マスターバッチ、該樹脂用マスターバッチを樹脂に配合した樹脂組成物が、高い電気伝導性、高い熱伝導性を有すると共に、溶融流動性に優れ、かつ電気伝導性や熱伝導性のバラツキが小さい組成物となりうることを見出し、本発明を完成させるに至った。
【０００９】
即ち、本発明は、測定温度３１５℃、荷重１０ｋｇの条件下、直径１ｍｍ、長さ２ｍｍのダイスを装着した高化式フローテスターにて測定した溶融粘度が６０〜２００ポイズである低溶融粘度ポリアリーレンスルフィド（Ａ）１００重量部に対し、少なくともカーボンナノチューブ（Ｂ）４０〜１５０重量部を含んでなることを特徴とする樹脂用マスターバッチに関するものである。
【００１０】
以下、本発明に関し詳細に説明する。
【００１１】
本発明の樹脂、好ましくはポリアリーレンスルフィドに配合するに適した樹脂用マスターバッチは、測定温度３１５℃、荷重１０ｋｇの条件下、直径１ｍｍ、長さ２ｍｍのダイスを装着した高化式フローテスターで測定した溶融粘度が５０〜３００ポイズである低溶融粘度ポリアリーレンスルフィド（Ａ）１００重量部に対し、少なくともカーボンナノチューブ（Ｂ）２０〜１５０重量部を含んでなるものである。
【００１２】
本発明の樹脂用マスターバッチを構成する低溶融粘度ポリアリーレンスルフィド（Ａ）としては、測定温度３１５℃、荷重１０ｋｇの条件下、直径１ｍｍ、長さ２ｍｍのダイスを装着した高化式フローテスターで測定した溶融粘度が５０〜３００ポイズのポリアリーレンスルフィドであり、好ましくは溶融粘度が６０〜２００ポイズのポリアリーレンスルフィドである。該条件を満足する限りにおいて低溶融粘度ポリアリーレンスルフィド（Ａ）は特に制限されるものでない。ここで、溶融粘度が５０ポイズ未満のポリアリーレンスルフィドである場合、溶融粘度が低すぎるためカーボンナノチューブの分散不良が発生しやすくマスターバッチとして製造することが困難となる。一方、溶融粘度が３００ポイズを超えるポリアリーレンスルフィドである場合、マスターバッチとして樹脂に配合し、調製した樹脂組成物は、溶融流動性に劣るものとなるとともに、電気伝導性、熱伝導性が低くそのバラツキも大きいものとなる。
【００１３】
該低溶融粘度ポリアリーレンスルフィド（Ａ）としては、その構成単位として、例えばｐ−フェニレンスルフィド単位、ｍ−フェニレンスルフィド単位、ｏ−フェニレンスルフィド単位、フェニレンスルフィドスルホン単位、フェニレンスルフィドケトン単位、フェニレンスルフィドエーテル単位、ジフェニレンスルフィド単位、置換基含有フェニレンスルフィド単位、分岐構造含有フェニレンスルフィド単位等からなるものを挙げることができ、その中でもｐ−フェニレンスルフィド単位を７０モル％以上、特に９０モル％以上含有しているものが好ましく、さらにポリ（ｐ−フェニレンスルフィド）であることが好ましい。
【００１４】
該低溶融粘度ポリアリーレンスルフィド（Ａ）の製造方法としては、特に制限はなく、例えば一般的に知られている重合溶媒中で、アルカリ金属硫化物とジハロ芳香族化合物とを反応する方法により製造することが可能であり、アルカリ金属硫化物としては、例えば硫化リチウム、硫化ナトリウム、硫化カリウム、硫化ルビジウム、硫化セシウム及びそれらの混合物が挙げられ、これらは水和物の形で使用しても差し支えない。これらアルカリ金属硫化物は、水硫化アルカリ金属とアルカリ金属塩基とを反応させることによって得られ、ジハロ芳香族化合物の重合系内への添加に先立ってその場で調製されても、また系外で調製されたものを用いても差し支えない。また、ジハロ芳香族化合物としては、ｐ−ジクロロベンゼン、ｐ−ジブロモベンゼン、ｐ−ジヨードベンゼン、ｍ−ジクロロベンゼン、ｍ−ジブロモベンゼン、ｍ−ジヨードベンゼン、１−クロロ−４−ブロモベンゼン、４，４’−ジクロロジフェニルスルフォン、４，４’−ジクロロジフェニルエーテル、４，４’−ジクロロベンゾフェノン、４，４’−ジクロロジフェニル等が挙げられる。また、アルカリ金属硫化物及びジハロ芳香族化合物の仕込み比は、アルカリ金属硫化物／ジハロ芳香族化合物（モル比）＝０．９〜１の範囲とすることが好ましく、より好ましくは０．９１〜０．９９である。
【００１５】
重合溶媒としては、極性溶媒が好ましく、特に非プロトン性で高温でのアルカリに対して安定な有機アミドが好ましい溶媒である。該有機アミドとしては、例えばＮ，Ｎ−ジメチルアセトアミド、Ｎ，Ｎ−ジメチルホルムアミド、ヘキサメチルホスホルアミド、Ｎ−メチル−ε−カプロラクタム、Ｎ−エチル−２−ピロリドン、Ｎ−メチル−２−ピロリドン、１，３−ジメチルイミダゾリジノン、ジメチルスルホキシド、スルホラン、テトラメチル尿素及びその混合物、等が挙げられる。また、該重合溶媒は、重合によって生成するポリマーに対し１５０〜３５００重量％で用いることが好ましく、特に２５０〜１５００重量％となる範囲で使用することが好ましい。重合は２００〜３００℃、特に２２０〜２８０℃にて０．５〜３０時間、特に１〜１５時間攪拌下にて行うことが好ましい。
【００１６】
さらに、該低溶融粘度ポリアリーレンスルフィド（Ａ）は、直鎖状のものであっても、酸素存在下高温で処理し、架橋したものであっても、トリハロ以上のポリハロ化合物を少量添加して若干の架橋または分岐構造を導入したものであっても、窒素等の非酸化性の不活性ガス中で加熱処理を施したものであってもかまわないし、さらにこれらの構造の混合物であってもかまわない。
【００１７】
本発明の樹脂用マスターバッチを構成するカーボンナノチューブ（Ｂ）は、炭素六角網面が円筒状に閉じた単層構造あるいはこれらの円筒構造が入れ子状に配置された多層構造を有する材料のことである。単層構造のみから構成されていても多層構造のみから構成されていても良く、単層構造と多層構造が混在していてもかまわない。また、部分的にカーボンナノチューブの構造を有している炭素材料も使用できる。また、カーボンナノチューブという名称の他にグラファイトフィブリルナノチューブといった名称で称されることもある。
【００１８】
該カーボンナノチューブ（Ｂ）の製造方法としては、例えば炭素電極間にアーク放電を発生させ、放電用電極の陰極表面に成長させる方法（アーク放電法）、シリコンカーバイドにレーザービームを照射して加熱・昇華させる方法（レーザー蒸発法）、遷移金属系触媒を用いて炭化水素を還元雰囲気下の気相で炭化する方法（気相成長法）等が挙げられるが、これら製法に制限されるものではない。また、製造方法の違いによって得られる該カーボンナノチューブ（Ｂ）の平均単繊維直径、平均単繊維長、形態（針状、コイル状、チューブ状等）等が変化するが、いずれのものも使用できる。
【００１９】
該カーボンナノチューブ（Ｂ）の平均単繊維直径としては、該樹脂用マスターバッチを樹脂に配合し樹脂組成物とした際に、該樹脂組成物が電気伝導性、熱伝導性、溶融流動性に特に優れるものとなることから、１〜１００ｎｍであることが好ましく、１〜７０ｎｍであることが特に好ましい。また、該カーボンナノチューブ（Ｂ）の平均単繊維長は、樹脂用マスターバッチを配合してなる樹脂組成物が電気伝導性、熱伝導性、溶融流動性に特に優れるものとなることから、１〜２００μｍであることが好ましく、５〜１００μｍであることが特に好ましい。
【００２０】
本発明の樹脂用マスターバッチを構成するカーボンナノチューブ（Ｂ）の配合量は、低溶融粘度ポリアリーレンスルフィド（Ａ）１００重量部に対し、２０〜１５０重量部であり、樹脂用マスターバッチを配合してなる樹脂組成物が、特に電気伝導性、熱伝導性、溶融流動性に優れるものとなることから、３０〜１２０重量部であることが好ましく、４０〜１００重量部であることが特に好ましい。該カーボンナノチューブ（Ｂ）の配合量が２０重量部未満である場合、マスターバッチを配合し樹脂組成物とした際に、電気伝導性、熱伝導性に劣るものとなる。一方、該カーボンナノチューブ（Ｂ）の配合量が１５０重量部を越える場合、マスターバッチを配合してなる樹脂組成物とした際に流動性に劣るのみならず、電気伝導性や熱伝導性のバラツキも大きなものとなる。
【００２１】
本発明の樹脂用マスターバッチは、該樹脂用マスターバッチを配合してなる樹脂組成物が、電気伝導性、熱伝導性、溶融流動性に特に優れるとともに、電気伝導性や熱伝導性のバラツキがより小さくなることから、さらに多価アルコール縮合ヒドロキシ脂肪酸エステル（Ｃ）を配合してなることが好ましい。
【００２２】
該多価アルコール縮合ヒドロキシ脂肪酸エステル（Ｃ）は、多価アルコールと縮合ヒドロキシ脂肪酸とを反応して得られるエステルである。該多価アルコール縮合ヒドロキシ脂肪酸エステル（Ｃ）としては、例えばポリグリセリン縮合ヒドロキシ脂肪酸エステル、ペンタエリスリトール縮合ヒドロキシ脂肪酸エステル、ジペンタエリスリトール縮合ヒドロキシ脂肪酸エステル、トリペンタエリスリトール縮合ヒドロキシ脂肪酸エステル、ショ糖縮合ヒドロキシ脂肪酸エステル、ソルビトール縮合ヒドロキシ脂肪酸エステル、マンニトール縮合ヒドロキシ脂肪酸エステルなどが挙げられ、より具体的には、例えばテトラグリセリン縮合リシノレイン酸エステル、テトラグリセリン縮合１２−ヒドロキシステアリン酸エステル、ヘキサグリセリン縮合リシノレイン酸エステル、ヘキサグリセリン縮合１２−ヒドロキシステアリン酸エステル、オクタグリセリン縮合リシノレイン酸エステル、オクタグリセリン縮合１２−ヒドロキシステアリン酸エステル、デカグリセリン縮合リシノレイン酸エステル、デカグリセリン縮合１２−ヒドロキシステアリン酸エステル、ペンタエリスリトール縮合リシノレイン酸エステル、ペンタエリスリトール縮合１２−ヒドロキシステアリン酸エステル、ジペンタエリスリトール縮合リシノレイン酸エステル、ジペンタエリスリトール縮合１２−ヒドロキシステアリン酸エステル、トリペンタエリスリトール縮合リシノレイン酸エステル、トリペンタエリスリトール縮合１２−ヒドロキシステアリン酸エステル等を挙げることができ、これらの１種又は２種以上の混合物として利用される。なかでも縮合リシノレイン酸又は縮合１２−ヒドロキシステアリン酸と重合度が２〜１０のポリグリセリンとのエステルが好ましく、例えばテトラグリセリン縮合リシノレイン酸エステル、テトラグリセリン縮合１２−ヒドロキシステアリン酸エステル、ヘキサグリセリン縮合リシノレイン酸エステル、ヘキサグリセリン縮合１２−ヒドロキシステアリン酸エステル、オクタグリセリン縮合リシノレイン酸エステル、オクタグリセリン縮合１２−ヒドロキシステアリン酸エステル、デカグリセリン縮合リシノレイン酸エステル、デカグリセリン縮合１２−ヒドロキシステアリン酸エステル等を挙げることができる。
【００２３】
該多価アルコール縮合ヒドロキシ脂肪酸エステル（Ｃ）の配合量は、樹脂用マスターバッチを配合してなる樹脂組成物が、電気伝導性、熱伝導性、溶融流動性に特に優れ、かつ電気伝導性や熱伝導性のバラツキがより小さくなることから、該低溶融粘度ポリアリーレンスルフィド（Ａ）１００重量部に対して、０．５〜５重量部であることが好ましい。
【００２４】
本発明の樹脂用マスターバッチは、樹脂、好ましくはポリアリーレンスルフィド（Ｄ）に配合することにより、電気伝導性、熱伝導性、溶融流動性に優れ、かつ電気伝導性や熱伝導性のバラツキが小さい樹脂組成物を提供することが可能となる。その際の該樹脂用マスターバッチの配合量としては、特に電気伝導性、熱伝導性、溶融流動性が優れるとともに、電気伝導性や熱伝導性のバラツキが小さい樹脂組成物を提供することが可能となることから、樹脂、好ましくはポリアリーレンスルフィド（Ｄ）１００重量部に対して、１０〜１００重量部であることが好ましい。
【００２５】
その際の樹脂としては、樹脂の範疇に属するものであれば如何なるものでもよく、例えばエポキシ樹脂、フェノール樹脂、ウレタン樹脂、ウレア樹脂等の熱硬化性樹脂；ポリエチレン、ポリプロピレン、ポリエチレンテレフタレート、ポリブチレンテレフタレート、ポリエチレンナフタレート、ポリアミド、ポリアリーレンスルフィド、ポリエーテルスルスルフォン、ポリサルホン、ポリエーテルケトン、ポリエーテルエーテルケトン、液晶ポリマー等の熱可塑性樹脂、等を挙げることができ、その中でも、特に本発明の樹脂用マスターバッチとの親和性に優れることからポリアリーレンスルフィド（Ｄ）であることが好ましい。
【００２６】
ポリアリーレンスルフィド（Ｄ）としては、ポリアリーレンスルフィドと称される範疇に属するものであれば如何なるものを用いてもよく、その中でも、得られるポリアリーレンスルフィド組成物が機械的強度、成型加工性に優れたものとなることから測定温度３１５℃、荷重１０ｋｇの条件下、直径１ｍｍ、長さ２ｍｍのダイスを装着した高化式フローテスターで測定した溶融粘度が５０〜５０００ポイズのポリアリーレンスルフィドが好ましく、特に３５０〜３０００ポイズであるものが好ましい。その構成単位としては、例えばｐ−フェニレンスルフィド単位、ｍ−フェニレンスルフィド単位、ｏ−フェニレンスルフィド単位、フェニレンスルフィドスルホン単位、フェニレンスルフィドケトン単位、フェニレンスルフィドエーテル単位、ジフェニレンスルフィド単位、置換基含有フェニレンスルフィド単位、分岐構造含有フェニレンスルフィド単位等からなるものを挙げることができ、その中でもｐ−フェニレンスルフィド単位を７０モル％以上、特に９０モル％以上含有しているものが好ましく、さらにポリ（ｐ−フェニレンスルフィド）であることが好ましい。
【００２７】
該ポリアリーレンスルフィド（Ｄ）の製造方法としては、特に制限はなく、例えば一般的に知られている重合溶媒中で、アルカリ金属硫化物とジハロ芳香族化合物とを反応する方法により製造することが可能であり、アルカリ金属硫化物としては、例えば硫化リチウム、硫化ナトリウム、硫化カリウム、硫化ルビジウム、硫化セシウム及びそれらの混合物が挙げられ、これらは水和物の形で使用しても差し支えない。これらアルカリ金属硫化物は、水硫化アルカリ金属とアルカリ金属塩基とを反応させることによって得られ、ジハロ芳香族化合物の重合系内への添加に先立ってその場で調製されても、また系外で調製されたものを用いても差し支えない。また、ジハロ芳香族化合物としては、ｐ−ジクロロベンゼン、ｐ−ジブロモベンゼン、ｐ−ジヨードベンゼン、ｍ−ジクロロベンゼン、ｍ−ジブロモベンゼン、ｍ−ジヨードベンゼン、１−クロロ−４−ブロモベンゼン、４，４’−ジクロロジフェニルスルフォン、４，４’−ジクロロジフェニルエーテル、４，４’−ジクロロベンゾフェノン、４，４’−ジクロロジフェニル等が挙げられる。また、アルカリ金属硫化物及びジハロ芳香族化合物の仕込み比は、アルカリ金属硫化物／ジハロ芳香族化合物（モル比）＝０．９〜１．１の範囲とすることが好ましい。
【００２８】
重合溶媒としては、極性溶媒が好ましく、特に非プロトン性で高温でのアルカリに対して安定な有機アミドが好ましい溶媒である。該有機アミドとしては、例えばＮ，Ｎ−ジメチルアセトアミド、Ｎ，Ｎ−ジメチルホルムアミド、ヘキサメチルホスホルアミド、Ｎ−メチル−ε−カプロラクタム、Ｎ−エチル−２−ピロリドン、Ｎ−メチル−２−ピロリドン、１，３−ジメチルイミダゾリジノン、ジメチルスルホキシド、スルホラン、テトラメチル尿素及びその混合物、等が挙げられる。また、該重合溶媒は、重合によって生成するポリマーに対し１５０〜３５００重量％で用いることが好ましく、特に２５０〜１５００重量％となる範囲で使用することが好ましい。重合は２００〜３００℃、特に２２０〜２８０℃にて０．５〜３０時間、特に１〜１５時間攪拌下にて行うことが好ましい。
【００２９】
さらに、該ポリアリーレンスルフィド（Ｄ）は、直鎖状のものであっても、酸素存在下高温で処理し、架橋したものであっても、トリハロ以上のポリハロ化合物を少量添加して若干の架橋または分岐構造を導入したものであっても、窒素等の非酸化性の不活性ガス中で加熱処理を施したものであってもかまわないし、さらにこれらの構造の混合物であってもかまわない。
【００３０】
本発明の樹脂用マスターバッチ及び該樹脂用マスターバッチを配合してなる樹脂組成物、ポリアリーレンスルフィド組成物を製造する際には、従来使用されている加熱溶融混練方法を用いることができる。例えば単軸または二軸押出機、ニーダー、ミル、ブラベンダー等による加熱溶融混練方法が挙げられ、特に混練能力に優れた二軸押出機による溶融混練方法が好ましい。また、この際の混練温度は特に限定されるものではなく、通常２８０〜４００℃の中から任意に選ぶことが出来る。また、本発明の樹脂組成物、ポリアリーレンスルフィド組成物は、射出成形機、押出成形機、トランスファー成形機、圧縮成形機等を用いて任意の形状に成形することができる。
【００３１】
本発明の樹脂用マスターバッチ及び該樹脂用マスターバッチを配合してなる樹脂組成物、ポリアリーレンスルフィド組成物は、本発明の目的を逸脱しない範囲で、繊維状又は非繊維状の補強材を使用できる。繊維状の補強材としては、例えばガラス繊維、炭素繊維、ボロン繊維等を挙げることができる。また、非繊維状の補強材としては、例えば炭酸カルシウム、マイカ、シリカ、タルク、硫酸カルシウム、カオリン、クレー、ワラステナイト、ゼオライト、ガラスビーズ、ガラスパウダー等が挙げられる。これらの補強材は２種以上を併用することができ、必要によりシラン系、チタン系カップリング剤で表面処理をして使用することができる。より好ましい非繊維状補強材としては炭酸カルシウム、タルクである。
【００３２】
さらに、本発明の樹脂用マスターバッチ及び該樹脂用マスターバッチを配合してなる樹脂組成物、ポリアリーレンスルフィド組成物は、本発明の目的を逸脱しない範囲で、従来公知の滑剤、熱安定剤、酸化防止剤、紫外線吸収剤、結晶核剤、発泡剤、金型腐食防止剤、難燃剤、難燃助剤、染料、顔料等の着色剤、帯電防止剤等の添加剤を１種以上併用しても良い。
【００３３】
本発明の樹脂用マスターバッチを配合してなる樹脂組成物、ポリアリーレンスルフィド組成物は、優れた電気伝導性を有することから、燃料電池セパレータ、電気伝導性や帯電防止機能が要求されるパレット、トレイ、基板等に特に好適であり、一方、優れた熱伝導性を有することから発熱性の高い半導体素子、抵抗などの封止用樹脂、あるいは高い摩擦熱が発生する部品に特に好適である。その他、発電機、電動機、変圧器、変流器、電圧調整器、整流器、インバーター、継電器、電力用接点、開閉器、遮断機、ナイフスイッチ、多極ロッド、電気部品キャビネット、ソケット、抵抗器、リレーケースなどの電気機器部品用途に特に適している他、センサー、ＬＥＤランプ、コネクター、小型スイッチ、コイルボビン、コンデンサー、バリコンケース、光ピックアップ、発振子、各種端子板、変成器、プラグ、プリント基板、チューナー、スピーカー、マイクロフォン、ヘッドフォン、小型モーター、磁気ヘッドベース、パワーモジュール、半導体、液晶、ＦＤＤキャリッジ、ＦＤＤシャーシ、ハードディスクドライブ部品（ハードディスクドライブハブ、アクチュエーター、ハードディスク基板など）、ＤＶＤ部品（光ピックアップなど）、モーターブラッシュホルダー、パラボラアンテナ、コンピューター関連部品などに代表される電子部品；ＶＴＲ部品、テレビ部品、アイロン、ヘアードライヤー、炊飯器部品、電子レンジ部品、音響部品、オーディオ・レーザーディスク（登録商標）・コンパクトディスクなどの音声機器部品、照明部品、冷蔵庫部品、エアコン部品、タイプライター部品、ワードプロセッサー部品などに代表される家庭、事務電気製品部品；オフィスコンピューター関連部品、電話器関連部品、ファクシミリ関連部品、複写機関連部品、洗浄用治具、モーター部品、ライター、タイプライターなどに代表される機械関連部品；顕微鏡、双眼鏡、カメラ、時計などに代表される光学機器、精密機械関連部品；オルタネーターターミナル、オルタネーターコネクター，ＩＣレギュレーター、ライトディヤー用ポテンシオメーターベース、排気ガスバルブなどの各種バルブ、燃料関係・排気系・吸気系各種パイプ、エアーインテークノズルスノーケル、インテークマニホールド、燃料ポンプ、エンジン冷却水ジョイント、キャブレターメインボディー、キャブレタースペーサー、排気ガスセンサー、冷却水センサー、油温センサー、ブレーキパットウェアーセンサー、スロットルポジションセンサー、クランクシャフトポジションセンサー、エアーフローメーター、ブレーキパッド摩耗センサー、エアコン用サーモスタットベース、暖房温風フローコントロールバルブ、ラジエーターモーター用ブラッシュホルダー、ウォーターポンプインペラー、タービンベイン、ワイパーモーター関係部品、デュストリビューター、スタータースイッチ、スターターリレー、トランスミッション用ワイヤーハーネス、ウィンドウォッシャーノズル、エアコンパネルスイッチ基板、燃料関係電磁気弁用コイル、ヒューズ用コネクター、ホーンターミナル、電装部品絶縁板、ステップモーターローター、ランプソケット、ランプリフレクター、ランプハウジング、ブレーキピストン、ソレノイドボビン、エンジンオイルフィルター、点火装置ケースなどの自動車・車両関連部品などの各種用途にも適用できる。
【発明の効果】
【００３４】
本発明は、樹脂、好ましくはポリアリーレンスルフィドに電気伝導性、熱伝導性等を付与するための樹脂用マスターバッチ及びそれを配合する樹脂組成物、ポリアリーレンスルフィド組成物に関するものであり、本発明の樹脂用マスターバッチを配合する樹脂組成物は、電気伝導性、熱伝導性、溶融流動性に優れ、かつ電気伝導性や熱伝導性のバラツキが小さい樹脂組成物を提供するものであり、特に電気・電子部品又は自動車電装部品等の電気部品用途に有用なものである。
【実施例】
【００３５】
以下に、本発明を実施例及び比較例によって説明するが、本発明はこれらの例になんら制限されるものではない。
【００３６】
以下に、実施例及び比較例において用いた低溶融粘度ポリアリーレンスルフィド（Ａ）、カーボンナノチューブ（Ｂ）、多価アルコール縮合ヒドロキシ脂肪酸エステル（Ｃ）、及びポリアリーレンスルフィド（Ｄ）を示す。
【００３７】
＜低溶融粘度ポリアリーレンスルフィド（Ａ）＞
低溶融粘度ポリ（ｐ−フェニレンスルフィド）（Ａ−１）（以下、単に低溶融粘度ＰＰＳ（Ａ−１）と記す。）：溶融粘度８０ポイズ。
低溶融粘度ポリ（ｐ−フェニレンスルフィド）（Ａ−２）（以下、単に低溶融粘度ＰＰＳ（Ａ−２）と記す。）：溶融粘度１８０ポイズ。
ポリ（ｐ−フェニレンスルフィド）（Ａ−３）（以下、単にＰＰＳ（Ａ−３）と記す。）：溶融粘度４００ポイズ。
【００３８】
＜カーボンナノチューブ（Ｂ）＞
カーボンナノチューブ（Ｂ−１）；保土谷化学工業（株）製、（商品名）ＭＷＮＴ−７；平均単繊維直径６５ｎｍ、平均単繊維長４０μｍ、多層カーボンナノチューブ。
【００３９】
＜多価アルコール縮合ヒドロキシ脂肪酸エステル（Ｃ）＞
多価アルコール縮合ヒドロキシ脂肪酸エステル（Ｃ−１）（以下、単に縮合ヒドロキシ脂肪酸エステル（Ｃ−１）と記す。）；太陽化学（株）製、（商品名）チラバゾールＨ−８１８、ヘキサグリセリン縮合リシノレイン酸エステル。
【００４０】
＜ポリアリーレンスルフィド（Ｄ）＞
ポリ（ｐ−フェニレンスルフィド）（Ｄ−１）（以下、単にＰＰＳ（Ｄ−１）と記す。）：溶融粘度２５００ポイズ。
【００４１】
実施例及び比較例で用いた評価・測定方法を以下に示す。
【００４２】
〜体積固有抵抗率の測定〜
射出成形により長さ７０ｍｍ、幅７０ｍｍ、厚み２ｍｍの平板を１０枚作製し、内３枚を無作為に選択して、その３枚について体積固有抵抗率を測定した。更に３枚の体積固有抵抗率の測定値から、その平均値及びその標準偏差を算出し体積固有抵抗率のバラツキを評価した。体積固有抵抗率の測定は、測定装置（（株）ダイアインスツルメンツ製、（商品名）Ｌｏｒｅｓｔａ  ＡＰ  ＭＣＰ−Ｔ４００）を用い、２３℃の条件下にて測定した。
【００４３】
〜熱伝導率の測定〜
射出成形により長さ７０ｍｍ、幅７０ｍｍ、厚み２ｍｍの平板を１０枚作製し、内３枚を無作為に選択して、その３枚について熱伝導率を測定した。更に３枚の熱伝導率の測定値から、その平均値及びその標準偏差を算出し熱伝導率のバラツキを評価した。熱伝導率の測定は、測定装置（アルバック社製、（商品名）ＴＣ７０００；ルビーレーザー）を用い、２３℃の条件下で、レーザーフラッシュ法にて測定した。熱伝導率は平面方向で測定し、平面方向の熱伝導率は、熱容量Ｃｐと平面方向の熱拡散率αを求め、次式より熱伝導率を算出した。
平面方向の熱伝導率＝ρ×Ｃｐ×α
ここで、密度ρは、ＡＳＴＭ  Ｄ−７９２  Ａ法（水中置換法）に準じ測定した。
【００４４】
〜バーフロー長さの測定〜
溶融流動性の指標としてバーフロー長さ（以下、ＢＦＬと記す。）を測定した。射出成形機（住友重機械工業製、（商品名）ＳＥ７５）に、深さ１ｍｍ、幅１０ｍｍの溝がスパイラル状に掘られた金型を装着し、次いで、シリンダー温度を３１０℃、射出圧力を１９０ＭＰａ、射出速度を最大、射出時間を１．５秒、及び金型温度を１３５℃に設定した該射出成形機のホッパーにポリアリーレンスルフィド組成物を投入し、射出した。そして金型内のスパイラル状の溝を溶融流動した長さをＢＦＬとして測定した。
【００４５】
合成例１（低溶融粘度ＰＰＳ（Ａ−１）の合成）
攪拌機を装備する１５リットルオートクレーブに、Ｎａ２Ｓ・２．８Ｈ２Ｏ１８１４ｇ及びＮ−メチル−２−ピロリドン（以下、ＮＭＰと記す。）５リットルを仕込み、窒素気流下攪拌しながら徐々に２０５℃まで昇温して、３９６ｇの水を溜出させた。この系を１４０℃まで冷却した後、ｐ−ジクロロベンゼン２２８０ｇとＮＭＰ１５００ｇを添加し、窒素気流下に系を封入した。この系を２２５℃に昇温し、２２５℃にて２時間重合を行った。重合終了後、室温まで冷却し、ポリマーを遠心分離器により単離した。温水でポリマーを繰り返し洗浄し、１００℃で一昼夜乾燥し、ポリ（ｐ−フェニレンスルフィド）を得た。
【００４６】
得られたポリ（ｐ−フェニレンスルフィド）（低溶融粘度ＰＰＳ（Ａ−１））の溶融粘度は８０ポイズであった。
【００４７】
合成例２（低溶融粘度ＰＰＳ（Ａ−２）の合成）
攪拌機を装備する１５リットルオートクレーブに、Ｎａ２Ｓ・２．８Ｈ２Ｏ１８８４ｇ及びＮ−メチル−２−ピロリドン（以下、ＮＭＰと記す。）５リットルを仕込み、窒素気流下攪拌しながら徐々に２０５℃まで昇温して、４１１ｇの水を溜出させた。この系を１４０℃まで冷却した後、ｐ−ジクロロベンゼン２２８０ｇとＮＭＰ１５００ｇを添加し、窒素気流下に系を封入した。この系を２２５℃に昇温し、２２５℃にて２時間重合を行った。重合終了後、室温まで冷却し、ポリマーを遠心分離器により単離した。温水でポリマーを繰り返し洗浄し、１００℃で一昼夜乾燥し、ポリ（ｐ−フェニレンスルフィド）を得た。得られたポリ（ｐ−フェニレンスルフィド）を、窒素雰囲気下２４５℃で加熱硬化処理を行った。得られたポリ（ｐ−フェニレンスルフィド）（低溶融粘度ＰＰＳ（Ａ−２））の溶融粘度は１８０ポイズであった。
【００４８】
合成例３（ＰＰＳ（Ａ−３）の合成）
攪拌機を装備する１５リットルオートクレーブに、Ｎａ２Ｓ・２．８Ｈ２Ｏ１９６６ｇ及びＮ−メチル−２−ピロリドン（以下、ＮＭＰと記す。）５リットルを仕込み、窒素気流下攪拌しながら徐々に２０５℃まで昇温して、４３０ｇの水を溜出させた。この系を１４０℃まで冷却した後、ｐ−ジクロロベンゼン２２８０ｇとＮＭＰ１５００ｇを添加し、窒素気流下に系を封入した。この系を２２５℃に昇温し、２２５℃にて２時間重合を行った。重合終了後、室温まで冷却し、ポリマーを遠心分離器により単離した。温水でポリマーを繰り返し洗浄し、１００℃で一昼夜乾燥し、ポリ（ｐ−フェニレンスルフィド）を得た。得られたポリ（ｐ−フェニレンスルフィド）を、窒素雰囲気下２４５℃で加熱硬化処理を行った。得られたポリ（ｐ−フェニレンスルフィド）（ＰＰＳ（Ａ−３））の溶融粘度は４００ポイズであった。
【００４９】
合成例４（ＰＰＳ（Ｄ−１）の合成）
攪拌機を装備する１５リットルオートクレーブに、Ｎａ２Ｓ・２．８Ｈ２Ｏ１９５８ｇ及びＮ−メチル−２−ピロリドン（以下、ＮＭＰと記す。）５リットルを仕込み、窒素気流下攪拌しながら徐々に２０５℃まで昇温して、４２７ｇの水を溜出させた。この系を１４０℃まで冷却した後、ｐ−ジクロロベンゼン２２８０ｇとＮＭＰ１５００ｇを添加し、窒素気流下に系を封入した。この系を２２５℃に昇温し、２２５℃にて２時間重合を行った。重合終了後、室温まで冷却し、ポリマーを遠心分離器により単離した。温水でポリマーを繰り返し洗浄し、１００℃で一昼夜乾燥し、ポリ（ｐ−フェニレンスルフィド）を得た。得られたポリ（ｐ−フェニレンスルフィド）を、空気雰囲気下２５０℃で加熱硬化処理を行った。得られたポリ（ｐ−フェニレンスルフィド）（ＰＰＳ（Ｄ−１））の溶融粘度は２５００ポイズであった。
【００５０】
実施例１
低溶融粘度ＰＰＳ（Ａ−１）１００重量部をシリンダー温度３３０℃に加熱した二軸押出機（東芝機械製、（商品名）ＴＥＭ−３５−１０２Ｂ）のホッパーに投入した。一方、カーボンナノチューブ（Ｂ−１）２５重量部を該二軸押出機のサイドフィーダーのホッパーに投入し、スクリュー回転数２００ｒｐｍにて溶融混練し、ダイより流出する溶融組成物を冷却後裁断し、ペレット状のマスターバッチ（１）を作製した。
【００５１】
実施例２〜６、比較例１〜３
低溶融粘度ＰＰＳ（Ａ−１、２）、ＰＰＳ（Ａ−３）、カーボンナノチューブ（Ｂ−１）及び縮合ヒドロキシ脂肪酸エステル（Ｃ−１）を表１に示す割合で配合した以外は、実施例１と同様の方法でペレット状のマスターバッチ（２）〜（９）を作製した。
【００５２】
【表１】
0005790235.tif 000002
実施例７
ＰＰＳ（Ｄ−１）１００重量部をシリンダー温度３３０℃に加熱した二軸押出機（東芝機械製、（商品名）ＴＥＭ−３５−１０２Ｂ）のホッパーに投入した。一方、実施例１により得られたマスターバッチ（１）を該二軸押出機のサイドフィーダーのホッパーに投入し、スクリュー回転数２００ｒｐｍにて溶融混練し、ダイより流出する溶融組成物を冷却後裁断し、ペレット状のポリアリーレンスルフィド組成物を作製した。尚、該ポリアリーレンスルフィド組成物におけるカーボンナノチューブの含有率が６．７ｗｔ％となるように、マスターバッチ（１）の配合割合を５０重量部とした。
【００５３】
該ポリアリーレンスルフィド組成物を、シリンダー温度３１０℃に加熱した射出成形機（住友重機械工業製、（商品名）ＳＥ７５）のホッパーに投入し、体積固有抵抗率、熱伝導率を測定するための平板を成形した。更にＢＦＬを測定した。これらの結果を表２に示した。
【００５４】
得られたポリアリーレンスルフィド組成物は、体積固有抵抗率が低く、熱伝導率は高かった。また、体積固有抵抗率、及び熱伝導率のバラツキも小さかった。さらにＢＦＬも大きく優れた溶融流動性を示した。
【００５５】
実施例８〜１２
ＰＰＳ（Ｄ−１）、マスターバッチ（２）〜（６）を表２に示す割合で配合した以外は、実施例７と同様の方法によりポリアリーレンスルフィド組成物を作製し、実施例７と同様の方法により評価した。尚、該ポリアリーレンスルフィド組成物におけるカーボンナノチューブの含有率が６．７ｗｔ％となるように、マスターバッチ（２）〜（６）の配合割合を表２に示す割合とした。評価結果を表２に示した。
【００５６】
得られた全てのポリアリーレンスルフィド組成物は、体積固有抵抗率が低く、熱伝導率は高かった。また、体積固有抵抗率、及び熱伝導率のバラツキも小さかった。さらにＢＦＬも大きく優れた溶融流動性を示した。
【００５７】
比較例４〜５
ＰＰＳ（Ｄ−１）、マスターバッチ（７）、（８）を表２に示す割合で配合した以外は、実施例７と同様の方法によりポリアリーレンスルフィド組成物を作製し、実施例７と同様の方法により評価した。尚、該ポリアリーレンスルフィド組成物におけるカーボンナノチューブの含有率が６．７ｗｔ％となるように、マスターバッチ（７）、（８）の配合割合を表２に示す割合とした。評価結果を表２に示した。
【００５８】
比較例４により得られたポリアリーレンスルフィド組成物は、マスターバッチ（７）のカーボンナノチューブ（Ｂ−１）が含有量が多いことから、体積固有抵抗率は高く、熱伝導率は低かった。また、体積固有抵抗率、及び熱伝導率のバラツキも大きかった。さらにＢＦＬも小さく溶融流動性が劣っていた。比較例５により得られたポリアリーレンスルフィド組成物は、マスターバッチ（８）に用いたＰＰＳ（Ａ−３）の溶融粘度が高いことから、体積固有抵抗率は高く、熱伝導率は低かった。また、体積固有抵抗率、及び熱伝導率のバラツキも大きかった。さらにＢＦＬも小さく溶融流動性が劣っていた。
【００５９】
比較例６
ＰＰＳ（Ｄ−１）、カーボンナノチューブ（Ｂ−１）を表２に示す割合で配合する以外は、実施例７と同様の方法によりポリアリーレンスルフィド組成物を作製し、実施例７と同様の方法により評価した。尚、該ポリアリーレンスルフィド組成物におけるカーボンナノチューブの含有率が６．７ｗｔ％となるように、カーボンナノチューブ（Ｂ−１）の配合割合を表２に示す割合とした。評価結果を表２に示した。
【００６０】
得られたポリアリーレンスルフィド組成物は、カーボンナノチューブを含有するマスターバッチを用いず、ポリアリーレンスルフィドとカーボンナノチューブとを直接に溶融混練したことから、体積固有抵抗率は高く、熱伝導率は低かった。また、体積固有抵抗率、及び熱伝導率のバラツキも大きかった。さらにＢＦＬも小さく溶融流動性が劣っていた。
【００６１】
【表２】
0005790235.tif 000003
実施例１３〜１４
ＰＰＳ（Ｄ−１）、マスターバッチ（１）を表３に示す割合で配合した以外は、実施例７と同様の方法によりポリアリーレンスルフィド組成物を作製し、実施例７と同様の方法により評価した。評価結果を表３に示した。
【００６２】
得られた全てのポリアリーレンスルフィド組成物は、体積固有抵抗率が低く、熱伝導率は高かった。また、体積固有抵抗率、及び熱伝導率のバラツキも小さかった。さらにＢＦＬも大きく優れた溶融流動性を示した。
【００６３】
比較例７
ＰＰＳ（Ｄ−１）、マスターバッチ（９）を表３に示す割合で配合した以外は、実施例７と同様の方法により樹脂組成物を作製し、実施例７と同様の方法により評価した。評価結果を表３に示した。
【００６４】
得られたポリアリーレンスルフィド組成物は、マスターバッチ（９）のカーボンナノチューブ（Ｂ−１）の配合量が少ないことから、体積固有抵抗率は高く、熱伝導率は低かった。
【００６５】
【表３】
0005790235.tif 000004
【産業上の利用可能性】
【００６６】
本発明の樹脂用マスターバッチを配合する樹脂組成物は、電気伝導性、熱伝導性、溶融流動性に優れ、かつ電気伝導性や熱伝導性のバラツキが小さいものであり、特に電気・電子部品又は自動車電装部品等の電気部品用途に期待されるものである。